(57)【要約】  本発明は、航空機のターボプロップまたはターボジェットなどのタービンエンジン用の、例えばアルミニウムから作製されたケーシングのフランジ（１）を修理する方法であって、フランジ（１）が、器具を固定するために、ボルトを通すための少なくとも１つの貫通孔（２）含み、  フランジ（１）の、ボルトを通すための穴（２）の周囲に座ぐり面（５）を形成するステップと、  座ぐり面（５）の底面（６）を陽極酸化するステップと、  座ぐり面（５）に座金（７）を配置するステップと、  接着剤（８）を使用して、フランジ（１）に座金（７）を固定するステップと、  からなる連続的なステップを含む方法に関する。
2013519817.tif 000002
【特許請求の範囲】
【請求項１】
航空機のターボプロップまたはターボジェットなどのタービンエンジン用の、例えばアルミニウムから作製されたケーシングのフランジ（１）を修理する方法であって、フランジ（１）が、器具を固定するために、ボルトを通すための少なくとも１つの貫通孔（２）を含み、
フランジ（１）の、ボルトを通すための穴（２）の周囲に座ぐり面（５）を形成するステップと、
座ぐり面（５）の底面（６）を陽極酸化するステップと、
座ぐり面（５）に座金（７）を配置するステップと、
接着剤（８）を使用して、フランジ（１）に座金（７）を固定するステップと、
からなる連続的なステップを含むことを特徴とする、方法。
【請求項２】
陽極酸化するステップを行う前に、ボルトを通すための穴（２）の出口を取り囲んでいる、フランジ（１）の座ぐり面（５）および／または表面（３）を検査するために、染料浸透を用いるステップを含むことを特徴とする、請求項１に記載の方法。
【請求項３】
ガラス繊維を混入させたエポキシ樹脂（８）を使用して、フランジ（１）に座金（７）を接着接合することを特徴とする、請求項１または２に記載の方法。
【請求項４】
接着剤（８）が、少なくとも座ぐり面（５）の底面（６）に塗布されることを特徴とする、請求項１から３のいずれか一項に記載の方法。
【請求項５】
ボルトを通すための穴（２）の周囲の、フランジ（１）の表面（３）が、ベルト研磨によって予め準備されることを特徴とする、請求項１から４のいずれか一項に記載の方法。
【請求項６】
座金（７）が、ケーシングの材料よりも硬度の高い材料から作製されることを特徴とする、請求項１から５のいずれか一項に記載の方法。
【請求項７】
ケーシングの座金（７）近傍に印をつけるステップを含むことを特徴とする、請求項１から６のいずれか一項に記載の方法。
【請求項８】
座金（７）の外径が１０ｍｍ〜１５ｍｍの範囲内であり、座金の内径が約７ｍｍであることを特徴とする、請求項１から７のいずれか一項に記載の方法。
【請求項９】
航空機のターボプロップまたはターボジェットなどのタービンエンジン用のケーシングであって、アルミニウム、鋼、または複合材料から作製され、かつ請求項１から８のいずれか一項に記載の方法を実行することによって準備された環状フランジ（１）を含み、該フランジが、ボルトを通すための少なくとも１つの穴（２）を含み、少なくとも１つの穴（２）は、座金（７）が接着接合される座ぐり面（５）に向かって開口している、ケーシング。
【発明の詳細な説明】
【技術分野】
【０００１】
本発明は、航空機のターボプロップまたはターボジェットなどのタービンエンジン用の、例えばアルミニウムから作製されたケーシングのフランジを修理する方法に関する。
【背景技術】
【０００２】
例えば、ターボプロップが作動している間中、そのケーシングは、長期的にみて損傷を発生させる場合がある振動を受ける。例えば、低圧圧縮機のケーシングは、特に器具を固定するために使用され、かつボルトを通すための多数の穴を含むフランジを有する。
【０００３】
ケーシングの振動により発生する、これらの穴内の機械的応力によって、穴の内面、および、器具または器具の支持体が取り付けられるフランジの平面に、当たり傷（ｂｒｕｉｓｉｎｇ  ｄａｍａｇｅ）がつく場合がある。このように、フランジと器具または器具の支持体とが接触する領域の、フランジの表面に、局所的な磨耗が観察され、さらに、穴の直径の増加およびその断面の楕円化が観察される。
【０００４】
タービンエンジンを適切に作動させるためには、この損傷を修理するか、そうでなければ、ケーシングを完全に取り替える必要がある。新しいケーシングの費用は、＄１７０，０００程度である。
【０００５】
このような損傷を修理するために、穴の元の形状、および、器具または器具の支持体が当接することになる、フランジの表面の元の形状を再構築するために、溶接によって材料を重ねることが知られている。
【発明の概要】
【発明が解決しようとする課題】
【０００６】
ケーシングが、アルミニウムまたは複合材料から作製されている場合、より一般的にいえば、溶接できない材料から作製されている場合、上記の方法は使用することができない。代案として、ガラス繊維を混入させたエポキシ樹脂を使用して材料を付けることができる。この技術は、穴の元の形状を復元するためにしか使用することができず、器具が当接する、フランジの表面の損傷した領域を修理するためには使用することができない。このような樹脂の圧縮強度は、フランジに取り付けられる器具との接触部を強固にするほどには十分ではない。さらに、ボルトが締め付けられるとき、フランジの無傷の部分しか圧縮力に耐えることができない。無傷なまま残っている座面領域が、より小さいので、損傷を与える圧力およびフランジの磨耗が増加する。したがって、穴を修理した後でも、すぐにケーシングを取り替えることが必要になる。なぜならば、フランジの前記表面が過剰に磨耗するからである。
【０００７】
さらに、上記の修理は、翼下保守作業中に行うことができず、それどころか、このためには、エンジン全体を取り外す必要がある。
【０００８】
さらに、規定では、保証された構成に加えて、部品を追加することが禁止されていることにも注目すべきである。
【０００９】
本発明に特有の目的は、この問題に対して、簡潔で、効果的で、および安価な解決策を提案することである。
【課題を解決するための手段】
【００１０】
上記の目的のために、本発明は、航空機のターボプロップまたはターボジェットなどのタービンエンジン用の、例えばアルミニウムから作製されたケーシングのフランジを修理する方法であって、フランジが、器具を固定するために、ボルトを通すための少なくとも１つの貫通孔を含み、
フランジの、ボルトを通すための穴の周囲に座ぐり面を形成するステップと、
座ぐり面の底面を陽極酸化するステップと、
座ぐり面に座金を配置するステップと、
接着剤を使用して、フランジに座金を固定するステップと、
からなる連続的なステップを含むことを特徴とする方法を提案する。
【００１１】
このとき、器具または器具の支持体は、ボルトが締め付けられるときに圧縮力に耐えることのできる座金に当接することができ、これにより、穴の中心にボルトを配置することが可能になる。
【００１２】
座金は、ケーシングに固定されているため、これが、ケーシングとは別の追加部品を構成していると考えなくてもよく、したがって、これは規定を満たしている。
【００１３】
このような修理は、安価であり、短時間に行え、また、翼下保守作業中に直に行うことができる。
【００１４】
さらに、陽極酸化することによって、接着剤の付着が保証される。
【００１５】
本方法は、ボルトを通すための穴の出口を取り囲んでいる、フランジの表面および／または座ぐり面を検査するために、染料浸透を用いるステップ含むのが有利である。
【００１６】
本発明の１つの可能性として、座金は、ガラス繊維を混入させたエポキシ樹脂を使用して、フランジに接着接合される。
【００１７】
このような樹脂は、陽極酸化されたアルミニウムおよび座金によく接着し、また、フランジの材料を腐食しない。
【００１８】
接着剤は、少なくとも座ぐり面の底面に塗布されるのが好ましい。
【００１９】
ボルトを通すための穴の周囲の、フランジの表面が、ベルト研磨によって予め準備することができ、これにより、良好な表面状態が得られる。
【００２０】
ベルト研磨は、単純で安価な仕上げ技術であり、研磨ベルトを使用して表面を平滑化することである。
【００２１】
一実施態様では、座金は、座金と器具または器具の支持体とが接触する領域に生じる損傷を与える応力によりよく耐えるように、ケーシングの材料よりも硬度の高い材料から作製される。
【００２２】
本発明の特徴によれば、本方法は、将来のケーシングの分解または検査時の修理に備えて追跡可能とするために、ケーシングの座金近傍に印（ｒｅｆｅｒｅｎｃｅ）をつけるステップを含む。
【００２３】
好ましい態様では、座金の外径は１０ミリメートル（ｍｍ）〜１５ｍｍの範囲内であり、座金の内径は約７ｍｍである。
【００２４】
このように、座金を上記の寸法にすることによって、フランジの表面にかかる応力を減少させることと、座ぐり面を作製した後のフランジの強度を十分なものとすることとの間に、良き妥協点が得られる。座金の直径が大きければ大きいほど、上述した応力は小さくなるが、座ぐり面を形成することによって弱くなるフランジの範囲が大きくなってしまう。
【００２５】
さらに本発明は、航空機のターボプロップまたはターボジェットなどのタービンエンジン用のケーシングであって、本発明の方法を実行することによって準備された環状フランジを含み、フランジが、ボルトを通すための少なくとも１つの穴を含み、少なくとも１つの穴は、座金が接着接合される座ぐり面に向かって開口しているケーシングを提案する。
【００２６】
ケーシングは、アルミニウム、鋼、または複合材料から作製される。
【００２７】
添付図面を参照しながら、非限定的な例として示した以下の記載を読むことによって、本発明をよりよく理解することができ、本発明の他の詳細、特徴、および利点が明らかとなる。
【図面の簡単な説明】
【００２８】
【図１】損傷したフランジの部分の斜視図である。
【図２】損傷したフランジの貫通孔の拡大図である。
【図３】本発明の方法によって修理されたフランジ部分の軸方向断面図である。
【図４】図３のフランジの部分斜視図である。
【発明を実施するための形態】
【００２９】
図１および図２は、ターボジェットが作動している間に発生した機械的応力によって損傷した、ターボジェットの高圧圧縮機のアルミニウムケーシングの環状フランジ１を示している。
【００３０】
フランジ１は、フランジ１の周囲の近傍に形成され、かつ一定の間隔で互いに離間している複数の穴２を有し、これらの穴の両端は、環状の側面３に向かって開口している。穴２は、ボルトを通すために、器具のスチフナまたは一部をボルト締めするために使用される。図１および図２の例では、器具（図示せず）は、使用時にボルトを通す穴２の周囲の対応する側面３に当接する、円形断面の表面を有する。
【００３１】
作動時、ケーシングが振動することによって、フランジ１の穴２の内面および側面３に当たり傷４がつく場合がある。このように、穴２の直径の増加および／または穴２の断面の楕円化とともに、フランジ１の表面３の、フランジと器具の一部とが接触した領域に局所的な窪みが見られる場合がある。この種の損傷のすべてを、図１および図２に明瞭に認めることができる。
【００３２】
ケーシングのフランジ１を修理するために、本発明は、
ベルト研磨によって、ボルトを通す穴２の周囲の、フランジ１の表面３を準備するステップと、
フランジ１の、ボルトを通すための穴２の周囲に座ぐり面５を形成するステップであって、損傷した領域４の直径よりも座ぐり面５の直径をわずかに大きくするステップと、
ボルトを通すための穴２の開口部を取り囲んでいる、フランジ１の座ぐり面５および／または側面３の表面状態を検査するために、染料浸透を用いるステップと、
座ぐり面５の底面６を陽極酸化するステップと、
座ぐり面５に座金７を配置するステップと、
ガラス繊維を混入させたエポキシ樹脂８を使用して、フランジ１に座金６を固定するステップと、
ケーシングの座金７近傍に印をつけるステップと、
からなる連続的なステップを含む方法を提案する。
【００３３】
より詳細には、樹脂８は、座ぐり面５の底面６に塗布される。供給業者であるヘンケル社（Ｈｅｎｋｅｌ）から販売されている製品番号ハイソール（Ｈｙｓｏｌ）ＥＡ９３９４の樹脂を使用することが好ましい。
【００３４】
さらに、座金７は、ケーシングの材料よりも硬度の高い材料、例えばＡ２８６タイプの合金から作製される。
【００３５】
座金７の外径は１０ｍｍ〜１５ｍｍの範囲内であり、その内径は約７ｍｍであり、その厚さは０．８ｍｍ〜１．３ｍｍの範囲内である。座金７の寸法は、特にフランジ１の磨耗に応じて規定される。
【００３６】
上記した状況では、ケーシングは、アルミニウムから作製されている。当然、本発明の方法は、複合材料または鋼から作製されたケーシングにも適用することができる。とはいえ、このような環境下では、陽極酸化するステップは必須ではない。
【００３７】
座金７は、剛性のある支承面を形成し、器具または器具の支持体を係合するためにケーシングに固定されており、また、座金７は、穴２の中心にボルトを配置するように機能する。
【００３８】
このような修理の費用は、約７０ドルであり、損傷したケーシングを新しいケーシングと交換する費用と比べたら些細なものである。
【００３９】
さらに、上述したように、エンジンを取り外す必要もなく、翼の直下で修理を行うことができる。
【００４０】
本方法により、修理後に、修理前に使用していたものと同一のボルトを使用することが可能になることにも注目すべきである。
【図１】
2013519817.tif 000003
【図２】
2013519817.tif 000004
【図３】
2013519817.tif 000005
【図４】
2013519817.tif 000006
【国際調査報告】
2013519817.tif 000007
2013519817.tif 000008
2013519817.tif 000009
2013519817.tif 000010
2013519817.tif 000011
2013519817.tif 000012